(57)【要約】【課題】  基材合板１０にロンググレイン合板を用いた木質床材１において、過酷な温度環境下でも表面化粧層である突板２０に干割れが生じるのを防止する。【解決手段】  基材合板１０の表面甲板１１の繊維方向Ｌ１と突板２０の繊維方向Ｌ２とが同方向である木質床材１において、表面甲板１１と突板２０との間に、配向性のある不織布３０を配向方向Ｌ３が表面甲板１１の繊維方向Ｌ１と直交するようにして接着積層する。【選択図】  図１
2005232781.tif 000002
【特許請求の範囲】
【請求項１】
基材としての合板と表面化粧層とを少なくとも備える木質床材であって、基材合板はその長手方向と最上層となる表面甲板の繊維方向とが平行な形態の合板であり、該表面甲板の上に配向性のある不織布が配向方向を表面甲板の繊維方向と交差するようにして接着積層されており、該不織布の上に表面化粧層が接着積層されていることを特徴とする木質床材。
【請求項２】
表面化粧層が突板であり、突板の繊維方向と基材合板の表面甲板の繊維方向とが同じ方向とされていることを特徴とする請求項１記載の木質床材。
【請求項３】
配向性のある不織布の目付量が５〜１０ｇ／ｍ２の範囲であることを特徴とする請求項１または２に記載の木質床材。
【発明の詳細な説明】
【技術分野】
【０００１】
本発明は、基材である合板の表面に化粧層を接着積層してなる木質床材に関する。
【背景技術】
【０００２】
基材としての合板の上に、天然木材から得た突板や印刷層を持つ薄手の樹脂シートなどを表面化粧層として接着積層した木質床材は知られている。このような木質床材において、表面の化粧層が薄手のものである場合に、室内温度変化などによる基材合板の乾燥により表面化粧層にクラックが生じることがある（干割れ）。特に、基材合板が、その長手方向と最上層となる表面甲板の繊維方向とが平行となる形態の合板（ロンググレイン合板）の場合、干割れが生じ易い。
【０００３】
それを回避するために、基材合板と表面化粧層との間に中間層を介装することが行われる。例えば特許文献１（特開昭５５−１６１６４４号公報）には、基材合板の木目（繊維）方向と表面化粧層である化粧単板（突板）の木目方向を一致させたオーバーレイ化粧合板において、その木目方向に対して繊維の配列方向を直角に交差させた状態の薄紙を基材合板と化粧単板との間に接着剤により貼着したものが記載されている。薄紙の存在により、干割れの発生が抑制されると記載されている。
【０００４】
【特許文献１】特開昭５５−１６１６４４号公報
【発明の開示】
【発明が解決しようとする課題】
【０００５】
本発明者らは、木質床材に干割れが発生するのを抑制するための実験と研究を継続して行ってきているが、その過程で、特許文献１に記載されるように、基材合板と突板との間に薄紙（和紙）を中間層として介在させた木質床材は、基材合板がロンググレイン合板の場合であっても、中間層のない木質床材と比較して干割れの発生は抑制されたが、同じ木質床材を温度変化のより過酷な状態、例えば、床暖房フロアに用いた場合やホットカーペットと共に用いた場合には、突板にクラックが生じやすいことを経験した。
【０００６】
中間層として不織布を介装した木質床材も知られているが、従来使用されている不織布は無配向性の不織布であり、基材合板がロンググレイン合板の場合、床暖房フロアに用いた場合やホットカーペットと共に用いたときに、やはり突板にクラックが生じた。また、不織布への接着剤の浸透性が悪く、多くの接着剤を必要とした。
【０００７】
本発明は、上記のような事情に鑑みてなされたものであり、基材合板として、長手方向と最上層となる表面甲板の繊維方向とが平行なる形態の合板（ロンググレイン合板）を用い、その上に表面化粧層を設けた木質床材において、その木質床材を温度変化の過酷な状態においても、表面化粧層に干割れ（クラック）を生じさせないようにした、改良された木質床材を提供することを目的とする。
【課題を解決するための手段】
【０００８】
本発明による木質床材は、基材としての合板と表面化粧層とを少なくとも備える木質床材であって、基材合板は、その長手方向と最上層となる表面甲板の繊維方向とが平行な形態の合板であり、該表面甲板の上には配向性のある不織布が配向方向を表面甲板の繊維方向と交差するようにして接着積層されており、該不織布の上に表面化粧層が接着積層されていることを特徴とする。
【０００９】
上記の木質床材では、基材合板と表面化粧層との間に中間材として配向性のある不織布が介装され、しかも、その配向方向が表面甲板の繊維方向と交差するようにして接着積層しているので、この木質床材を床暖房用の床材として用いても、またホットカーペットと共に用いても、表面化粧層に干割れ（クラック）の発生はない。
【００１０】
本発明による木質床材において、表面化粧層には従来の木質床材で使用されている表面化粧層を適宜用いることができ、突板や印刷した模様層を持つ樹脂シートなどを用いることができる。好ましい形態では、表面化粧層として突板が用いられ、突板は、その繊維方向が基材合板の表面甲板の繊維方向と同じ方向となるようにして施着積層される。本発明者らの実験では、この態様の木質床材であっても、中間材として配向性のある不織布をその配向方向を表面甲板の繊維方向と交差するようにして接着積層していることにより、床暖房用の床材として用いても、またホットカーペットと共に用いても、突板に干割れ（クラック）は生じなかった。
【００１１】
不織布は和紙と比較して接着剤の浸透性が大きく、和紙と比較して少ない接着剤量で所望の接着積層を行いうる利点がある。しかし、不織布は、無配向性のものであっても配向性のものであっても、目付量が大きくなると接着剤の浸透性が次第に悪くなり、層間剥離が生じ易くなる。それを回避しようとすると多量の接着剤が必要となる。本発明者らは実験をとおして、配向性のある不織布の目付量が５〜１０ｇ／ｍ２の範囲のものである場合に、少ない接着剤量で所望の接着性能が得られることを知った。目付量が５ｇ／ｍ２よりも小さいものは十分な耐クラック性が得られず、また、１０ｇ／ｍ２よりも大きいものは接着剤の浸透性が悪い。従って、本発明の木質床材の好ましい態様では、上記の木質床材において、配向性のある不織布の目付量が５〜１０ｇ／ｍ２の範囲のものとされる。
【発明の効果】
【００１２】
本発明によれば、基材合板に長手方向と最上層となる表面甲板の繊維方向が平行となる形態の合板（ロンググレイン合板）を用い、その上に表面化粧層を設けた木質床材において、それを温度変化の過酷な状態においても、表面化粧層に干割れ（クラック）を生じさせないようにした、改良された木質床材が得られる。
【発明を実施するための最良の形態】
【００１３】
以下、図面を参照して本発明の木質床材を実施の形態に基づき説明する。図１は木質床材の一例を分解して示す図であり、図２は図１に示す木質床材を断面で示している。
【００１４】
木質床材１は、基材としての合板１０と、表面化粧層としての突板２０と、その間に介在する配向性のある不織布３０とで構成される。基材合板１０は、その長手方向と最上層となる表面甲板１１の繊維方向（木目方向）Ｌ１とが平行となる合板（ロンググレイン合板）である。図示の例では基材合板１０は５プライ合板であるが、３プライ合板などであってもよい。
【００１５】
突板２０は、ナラ、オーク、カバ、ビーチ材などの無垢の天然木材を薄くスライスして形成したものであり、その繊維方向（木目方向）Ｌ２が基材合板１０の表面甲板１１の繊維方向Ｌ１と同じ方向となるようにして、基材合板１０に積層される。
【００１６】
不織布３０は、配向性のある合成繊維不織布であって、目付量が５〜１０ｇ／ｍ２の範囲のものが用いられる。配向方向の伸び率は１５％以下であることが好ましい。この不織布３０はその配向方向Ｌ３を基材合板１０の繊維方向Ｌ１と直交するようにして、基材合板１０と突板２０との間に接着積層される。
【００１７】
基材合板１０と不織布３０との間の接着剤３１、および不織布３０と突板２０との間の接着剤３２には、例えば、ＳＢＲ＋ユリアメラミン混合樹脂、アクリル変性樹脂、ビニルウレタン樹脂などが使用される。不織布３０の目付が上記した５〜１０ｇ／ｍ２の範囲であることから、不織布３０の接着剤浸透性が大きく、和紙などを接着積層する場合と比較して、少ない接着剤量で層間剥離のない良好な接着状態が得られる。
【００１８】
上記の木質床材１は、基材合板１０の表面甲板１１の繊維方向Ｌ１と突板２０の繊維方向Ｌ２が同じ方向となっているが、その間に配向性のある不織布３０をその配向方向Ｌ３が前記繊維方向Ｌ１（Ｌ２）と直交するようにして介装していることから、木質床材１を過酷な温度変化環境（例えば、床暖房用の床材として、またはホットカーペットと共に用いるような環境）のものにおいても、突板２０に干割れ（クラック）が生じることはない。それにより、木質床材１を長期にわたって安定して使用することができるようになる。
【００１９】
なお、図示のものでは表面化粧層として突板２０を示したが、表面化粧層には従来の木質床材で使用されているものを適宜用いることができ、印刷した模様層を持つ樹脂シートなどを用いる場合でも、樹脂シートなどに亀裂が入るのを確実に阻止することができる。
【図面の簡単な説明】
【００２０】
【図１】本発明による木質床材の一例を分解して示す図。
【図２】図１に示す木質床材を断面で示す図。
【符号の説明】
【００２１】
１…木質床材、１０…基材合板、１１…表面甲板、２０…表面化粧層としての突板、３０…配向性のある不織布、３１、３２…接着剤、Ｌ１…表面甲板の繊維方向、Ｌ２…突板の繊維方向、Ｌ３…配向性のある不織布の配向方向
【図１】
2005232781.tif 000003
【図２】
2005232781.tif 000004